"リン含有量が200ppm以下の改質天然ゴムと、カーボンブラック及び/又は白色充填剤とを含み、ゴム成分100質量中の前記改質天然ゴムの含有量が5質量以上であるアンダートレッド用ゴム組成物。前記改質天然ゴムの窒素含有量が0.3質量以下であり、トルエン不溶分として測定されるゲル含有率が20質量以下である請求項1記載のアンダートレッド用ゴム組成物。前記改質天然ゴムは、天然ゴムラテックスをケン化処理して得られたものである請求項1又は2記載のアンダートレッド用ゴム組成物。前記改質天然ゴムは、天然ゴムラテックスをケン化処理し、ケン化天然ゴムラテックスを調製する工程A、前記ケン化天然ゴムラテックスを凝集させて得られた凝集ゴムをアルカリ処理する工程B、及びゴム中に含まれるリン含有量が200ppm以下になるまで洗浄する工程Cを行って得られるものである請求項1~3のいずれかに記載のアンダートレッド用ゴム組成物。前記白色充填剤がシリカである請求項1~4のいずれかに記載のアンダートレッド用ゴム組成物。請求項1~5のいずれかに記載のゴム組成物を用いて作製したアンダートレッドを有する空気入りタイヤ。本発明は、前記課題を解決し、加工性、低燃費性及び破壊性能をバランスよく改善できるアンダートレッド用ゴム組成物、及び空気入りタイヤを提供することを目的とする。本発明は、リン含有量が200ppm以下の改質天然ゴムと、カーボンブラック及び/又は白色充填剤とを含み、ゴム成分100質量中の前記改質天然ゴムの含有量が5質量以上であるアンダートレッド用ゴム組成物に関する。前記改質天然ゴムの窒素含有量が0.3質量以下であり、トルエン不溶分として測定されるゲル含有率が20質量以下であることが好ましい。前記改質天然ゴムは、天然ゴムラテックスをケン化処理して得られたものであることが好ましい。前記改質天然ゴムは、天然ゴムラテックスをケン化処理し、ケン化天然ゴムラテックスを調製する工程A、前記ケン化天然ゴムラテックスを凝集させて得られた凝集ゴムをアルカリ処理する工程B、及びゴム中に含まれるリン含有量が200ppm以下になるまで洗浄する工程Cを行って得られるものであることが好ましい。前記白色充填剤がシリカであることが好ましい。本発明はまた、前記ゴム組成物を用いて作製したアンダートレッドを有する空気入りタイヤに関する。本発明によれば、所定量のリン含有量が200ppm以下の改質天然ゴムと、カーボンブラック及び/又は白色充填剤とを含むアンダートレッド用ゴム組成物であるので、加工性、低燃費性及び破壊性能をバランスよく改善できる。本発明のアンダートレッド用ゴム組成物は、リン含有量が200ppm以下の改質天然ゴムと、カーボンブラック及び/又は白色充填剤とを含む。天然ゴム中に含まれるリン脂質を低減、除去した改質天然ゴムを用いることで、低燃費性を改善できる。また、改質天然ゴムを配合した未加硫ゴム組成物は加工性に優れ、特段素練り工程を行わなくても充分な混練りが可能であるため、素練りに伴う天然ゴムの破壊性能などの低下も抑制でき、低燃費性、破壊性能などを効果的に高められる。また、リン脂質だけでなく、タンパク質やゲル分も低減することにより、これらの性能をより改善できる。更に、改質天然ゴムは小石、木屑などのゴミ成分を含まず、該成分の除去工程が必要ないため、生産性にも優れる。これらより、本発明では、加工性、低燃費性及び破壊性能特に、熱劣化後の破断伸びをバランスよくできる。上記改質天然ゴムは、リン含有量が200ppm以下である。200ppmを超えると、tanδが上昇して低燃費性が悪化したり、未加硫ゴムのムーニー粘度が上昇して加工性が悪化する傾向がある。該リン含有量は、150ppm以下が好ましく、100ppm以下がより好ましい。ここで、リン含有量は、たとえばICP発光分析など、従来の方法で測定できる。リンは、リン脂質リン化合物に由来するものである。改質天然ゴムにおいて、窒素含有量は0.3質量以下が好ましく、0.15質量以下がより好ましい。窒素含有量が0.3質量を超えると、貯蔵中にムーニー粘度が上昇して加工性が悪化したり、低燃費性が悪化する傾向がある。窒素含有量は、例えばケルダール法など、従来の方法で測定できる。窒素は、蛋白質に由来するものである。改質天然ゴム中のゲル含有率は、20質量以下が好ましく、10質量以下がより好ましく、7質量以下が更に好ましい。20質量を超えると、加工性が悪化したり、低燃費性が悪化する傾向がある。ゲル含有率とは、非極性溶媒であるトルエンに対する不溶分として測定した値を意味し、以下においては単にゲル含有率又はゲル分と称することがある。ゲル分の含有率の測定方法は次のとおりである。まず、天然ゴム試料を脱水トルエンに浸し、暗所に遮光して1週間放置後、トルエン溶液を1.3×105rpmで30分間遠心分離して、不溶のゲル分とトルエン可溶分とを分離する。不溶のゲル分にメタノールを加えて固形化した後、乾燥し、ゲル分の質量と試料の元の質量との比からゲル含有率が求められる。改質天然ゴムは、実質的にリン脂質が存在しないことが好ましい。実質的にリン脂質が存在しないとは、天然ゴム試料をクロロホルムで抽出し、抽出物の31P-NMR測定において、-3ppm~1ppmにリン脂質によるピークが存在しない状態を表す。-3ppm~1ppmに存在するリンのピークとは、リン脂質におけるリンのリン酸エステル構造に由来するピークである。改質天然ゴムは、例えば、特開2010-138359号公報に記載の製法などで得られるが、なかでも、天然ゴムラテックスをケン化処理し、ケン化天然ゴムラテックスを調製する工程A、該ケン化天然ゴムラテックスを凝集させて得られた凝集ゴムをアルカリ処理する工程B、及びゴム中に含まれるリン含有量が200ppm以下になるまで洗浄する工程Cを含む製造方法で調製されるものが好ましい。該製法により、リン含有量、窒素含有量などを効果的に減量できる。また、該製法により得られる改質天然ゴムを使用することで、加工性、低燃費性及び破壊性能を顕著に改善でき、これらの性能が高い次元で得られる。また、酸で凝集させた際、残存する酸をアルカリ処理で中和することで、酸によるゴムの劣化を防ぐことができる。上記製造方法において、ケン化処理は、天然ゴムラテックスに、アルカリと、必要に応じて界面活性剤を添加して所定温度で一定時間、静置することにより行うことができる。なお、必要に応じて撹拌などを行っても良い。上記製造方法によれば、天然ゴムのリン含有量、窒素含有量を抑えることができる。天然ゴムラテックスとしては、生ラテックス、精製ラテックス、ハイアンモニアラテックスなどの従来公知のものを使用できる。ケン化処理に用いるアルカリとしては、水酸化ナトリウム、水酸化カリウム、水酸化カルシウム、アミン化合物などが挙げられ、特に水酸化ナトリウム、水酸化カリウムが好ましい。界面活性剤としては、公知の陰イオン性界面活性剤、非イオン性界面活性剤、両性界面活性剤が使用可能であり、なかでも、陰イオン性界面活性剤が好ましく、スルホン酸系の陰イオン性界面活性剤がより好ましい。ケン化処理において、アルカリの添加量は適宜設定すればよいが、天然ゴムラテックスの固形分100質量部に対して、好ましくは0.1~10質量部である。また、界面活性剤の添加量は、天然ゴムラテックスの固形分100質量部に対して、好ましくは0.01~6.0質量部である。なお、ケン化処理の温度及び時間も適宜設定すればよく、通常は20~70°Cで1~72時間程度である。ケン化反応終了後、反応により得られたケン化天然ゴムラテックスを凝集させて得られた凝集ゴムを、必要に応じて破砕し、次いで、得られた凝集ゴムや破砕ゴムとアルカリを接触させてアルカリ処理を行う。アルカリ処理により、ゴム中の窒素含有量などを効率的に低減でき、本発明の効果が一層発揮される。凝集方法としては、例えば、ギ酸などの酸を添加する方法が挙げられる。アルカリ処理方法としては、ゴムとアルカリを接触させる方法であれば特に限定されず、例えば、凝集ゴムや破砕ゴムをアルカリに浸漬する方法などが挙げられる。アルカリ処理に使用できるアルカリとしては、例えば、上記ケン化処理におけるアルカリの他に、炭酸カリウム、炭酸ナトリウム、炭酸水素ナトリウム、炭酸水素カリウム、炭酸リチウム、炭酸水素リチウムなどのアルカリ金属炭酸塩や、アンモニア水などが挙げられる。なかでも、本発明の効果に優れるという点から、アルカリ金属炭酸塩が好ましく、炭酸ナトリウム、炭酸カリウムがより好ましい。上記浸漬にてアルカリ処理する場合、好ましくは0.1~5質量、より好ましくは0.2~3質量の濃度のアルカリ水溶液にゴム破砕ゴムを浸漬することにより、処理できる。これにより、ゴム中の窒素量などを一層低減できる。上記浸漬によりアルカリ処理する場合、アルカリ処理の温度は、適宜設定できるが、通常は20~70°Cが好ましい。また、アルカリ処理の時間は、処理温度にもよるが、十分な処理と生産性を併せ考慮すると1~20時間が好ましく、2~12時間がより好ましい。アルカリ処理後、洗浄処理を行うことにより、リン含有量を低減できる。洗浄処理としては、例えば、ゴム分を水で希釈して洗浄後、遠心分離処理する方法、静置してゴムを浮かせ、水相のみを排出して、ゴム分を取り出す方法が挙げられる。遠心分離する際は、まず天然ゴムラテックスのゴム分が5~40質量、好ましくは10~30質量となるように水で希釈する。次いで、5000~10000rpmで1~60分間遠心分離すればよく、所望のリン含有量になるまで洗浄を繰り返せばよい。また、静置してゴムを浮かせる場合も水の添加、撹拌を繰り返して、所望のリン含有量になるまで洗浄すればよい。洗浄処理終了後、乾燥することにより、本発明における改質天然ゴムが得られる。本発明のゴム組成物に含まれるゴム成分100質量中の改質天然ゴムの含有量は、5質量以上、好ましくは50質量以上、より好ましくは70質量以上、更に好ましくは80質量以上である。5質量未満では、加工性、低燃費性及び破壊性能を充分に改善できないおそれがある。該含有量の上限は、100質量であってもよく、90質量以下であってもよい。改質天然ゴム以外に、本発明に使用できるゴム成分としては、例えば、天然ゴムNR非改質、イソプレンゴムIR、ブタジエンゴムBR、スチレンブタジエンゴムSBR、スチレンイソプレンブタジエンゴムSIBR、エチレンプロピレンジエンゴムEPDM、クロロプレンゴムCR、アクリロニトリルブタジエンゴムNBRなどのジエン系ゴムが挙げられる。なかでも、良好な加工性、破壊性能が得られるという理由から、NRが好ましい。ゴム成分100質量中のNRの含有量は、好ましくは5質量以上、より好ましくは15質量以上である。該含有量は、好ましくは95質量以下、より好ましくは25質量以下である。該含有量が上記範囲内であると、優れた加工性、低燃費性及び破壊性能が得られる。ゴム成分100質量中の改質天然ゴム及びNRの合計含有量は、好ましくは80質量以上、より好ましくは100質量である。該合計含有量が上記範囲内であると、優れた加工性、低燃費性及び破壊性能が得られる。カーボンブラックとしては、GPF、FEF、HAF、ISAF、SAFなどが挙げられるが、特に限定されない。カーボンブラックを配合することにより、補強効果が得られるとともに、本発明の効果が良好に得られる。カーボンブラックの窒素吸着比表面積N2SAは30m2/g以上が好ましく、60m2/g以上がより好ましい。30m2/g未満では、充分な補強性が得られないおそれがある。該N2SAは、180m2/g以下が好ましく、130m2/g以下がより好ましく、100m2/g以下が更に好ましい。180m2/gを超えると、分散させるのが困難となり、低燃費性が悪化する傾向がある。なお、カーボンブラックのN2SAは、JISK6217-2:2001によって求められる。カーボンブラックのジブチルフタレート吸油量DBPは、50ml/100g以上が好ましく、60ml/100g以上がより好ましく、65ml/100g以上が更に好ましい。また、該吸油量は、100ml/100g以下が好ましく、90ml/100g以下がより好ましく、80ml/100g以下が更に好ましい。上記範囲内であると、優れた破壊性能が得られ、本発明の効果が良好に得られる。なお、カーボンブラックのDBPは、JISK6217-4:2001に準拠して測定される。カーボンブラックの含有量は、ゴム成分100質量部に対して、好ましくは20質量部以上、より好ましくは35質量部以上、更に好ましくは45質量部以上である。20質量部未満では、充分な補強性が得られないおそれがある。該含有量は、好ましくは90質量部以下、より好ましくは80質量部以下、更に好ましくは70質量部以下である。90質量部を超えると、低燃費性が悪化する傾向がある。白色充填剤としては、ゴム工業で一般的に使用されているもの、たとえば、シリカ、炭酸カルシウム、セリサイトなどの雲母、水酸化アルミニウム、酸化マグネシウム、水酸化マグネシウム、クレー、タルク、アルミナ、酸化チタンなどを使用することができる。なかでも、低燃費性及びゴム強度の点から、シリカが好ましい。シリカとしては特に限定されず、例えば、乾式法シリカ無水シリカ、湿式法シリカ含水シリカなどを用いることができる。シラノール基が多いという理由から、湿式法シリカ含水シリカが好ましい。シリカの窒素吸着比表面積N2SAは90m2/g以上が好ましく、100m2/g以上がより好ましい。90m2/g未満では、充分な補強性が得られない傾向がある。また、該N2SAは、250m2/g以下が好ましく、220m2/g以下がより好ましく、120m2/g以下が更に好ましい。250m2/gを超えると、シリカの分散性が低下し、加工性が悪化する傾向にある。なお、シリカの窒素吸着比表面積は、ASTMD3037-81に準じてBET法で測定される値である。白色充填剤の含有量は、ゴム成分100質量部に対して、好ましくは5質量部以上、より好ましくは15質量部以上である。該含有量は、好ましくは100質量部以下、より好ましくは35質量部以下である。該含有量が上記範囲内であると、良好な加工性、低燃費性及び破壊性能が得られる。また、シリカの含有量は、ゴム成分100質量部に対して、好ましくは5質量部以上、より好ましくは7質量部以上、更に好ましくは15質量部以上である。該含有量は、好ましくは100質量部以下、より好ましくは90質量部以下、更に好ましくは35質量部以下である。該含有量が上記範囲内であると、良好な加工性、低燃費性及び破壊性能が得られる。本発明では、白色充填剤としてシリカを使用する場合、シランカップリング剤を使用することが好ましい。シランカップリング剤としては、例えば、スルフィド系、メルカプト系、ビニル系、アミノ系、グリシドキシ系、ニトロ系、クロロ系シランカップリング剤などが挙げられる。なかでも、ビス3-トリエトキシシリルプロピルテトラスルフィド、ビス2-トリエトキシシリルエチルテトラスルフィド、ビス3-トリエトキシシリルプロピルジスルフィド、ビスジスルフィドなどのスルフィド系が好ましく、ビス3-トリエトキシシリルプロピルジスルフィドが特に好ましい。シランカップリング剤を含有する場合、シランカップリング剤の含有量は、シリカ100質量部に対して2質量部以上が好ましく、6質量部以上がより好ましく、また、15質量部以下が好ましく、10質量部以下がより好ましい。該含有量が上記範囲内であると、良好な加工性、低燃費性及び破壊性能が得られる。カーボンブラック及び白色充填剤の合計含有量は、ゴム成分100質量部に対して、好ましくは30質量部以上、より好ましくは45質量部以上、更に好ましくは50質量部以上である。また、該合計含有量は、好ましくは120質量部以下、より好ましくは100質量部以下、更に好ましくは80質量部以下である。該合計含有量が上記範囲内であると、良好な加工性、低燃費性及び破壊性能が得られる。本発明のゴム組成物は、フェノール系樹脂を含むことが好ましい。これにより、加工性、低燃費性及び破壊性能が良好に得られる。フェノール系樹脂としては特に限定されず、公知の樹脂を使用できるが、なかでも、非反応性アルキルフェノール樹脂を好適に使用できる。ここで、非反応性アルキルフェノール樹脂とは、鎖中のベンゼン環の水酸基のオルソ位及びパラ位特にパラ位において反応点を有さないアルキルフェノール樹脂をいう。ここで、非反応性アルキルフェノール樹脂としては、優れた加工性、低燃費性及び破壊性能が得られるという点から、下記式I又はIIで示されるものを好適に使用できる。式I中、mは整数である。適度なブルーム性という点で、mは1~10が好ましく、2~9がより好ましい。R1は、同一又は異なって、アルキル基を表し、ゴムとの親和性という点で、その炭素数は4~15が好ましく、6~10がより好ましい。式II中、nは整数である。適度なブルーム性という点で、nは1~10が好ましく、2~9がより好ましい。フェノール系樹脂の含有量は、ゴム成分100質量部に対して、好ましくは0.5質量部以上、より好ましくは1.5質量部以上である。該含有量は、好ましくは8質量部以下、より好ましくは2.5質量部以下である。該含有量が上記範囲内であると、優れた加工性、低燃費性及び破壊性能が得られ、これらの性能が高い次元で得られる。また、前記式I、及びIIで示される化合物の合計含有量は、ゴム成分100質量部に対して、好ましくは0.5質量部以上、より好ましくは1.5質量部以上である。該合計含有量は、好ましくは8質量部以下、より好ましくは2.5質量部以下である。優れた加工性、低燃費性及び破壊性能が得られ、これらの性能が高い次元で得られる。本発明では、硫黄を使用することが好ましい。硫黄の含有量は、ゴム成分100質量部に対して、好ましくは2質量部以上、より好ましくは4質量部以上である。該含有量は、好ましくは7質量部以下、より好ましくは6質量部以下、更に好ましくは5質量部以下である。該含有量が上記範囲内であると、良好な加工性、低燃費性及び破壊性能が得られる。本発明では、老化防止剤として、破壊性能に優れる点から、アミン系老化防止剤が好適に使用される。アミン系老化防止剤としては、例えば、ジフェニルアミン系、p-フェニレンジアミン系などのアミン誘導体が挙げられる。ジフェニルアミン系誘導体としては、例えば、p-p-トルエンスルホニルアミド-ジフェニルアミン、オクチル化ジフェニルアミンなどが挙げられる。p-フェニレンジアミン系誘導体としては、例えば、N-1,3-ジメチルブチル-N’-フェニル-p-フェニレンジアミン6PPD、N-フェニル-N’-イソプロピル-p-フェニレンジアミンIPPD、N,N’-ジ-2-ナフチル-p-フェニレンジアミンなどが挙げられる。老化防止剤の含有量は、ゴム成分100質量部に対して、好ましくは0.5質量部以上、より好ましくは1質量部以上であり、好ましくは6質量部以下、より好ましくは4質量部以下である。該含有量が上記範囲内であると、破壊性能が良好に得られる。本発明のゴム組成物には、前記成分以外にも、ゴム組成物の製造に一般に使用される配合剤、例えば、オイル、ステアリン酸、酸化亜鉛、加硫促進剤などを適宜配合できる。本発明のゴム組成物は、一般的な方法で製造できる。すなわち、バンバリーミキサーやニーダー、オープンロールなどで前記各成分を混練りし、その後加硫する方法などにより製造できる。ここで、天然ゴムを含むゴム組成物を製造する場合、ゴム成分、充填剤などの各成分の混練り工程前に、通常、天然ゴムの素練り工程が行われる。本発明では、改質天然ゴムが使用されているため、該素練り工程を行わなくても良好に混練り工程を実施でき、所望のゴム組成物を作製できる。本発明のゴム組成物は、タイヤのアンダートレッドに使用される。アンダートレッドとは、トレッドゴムとブレーカーベルトゴムとの間に位置し、ブレーカーゴムのタイヤ表面側部分を被覆する部材であり、具体的には、特開2009-191132号公報の図1などに示される部材である。本発明の空気入りタイヤは、上記ゴム組成物を用いて通常の方法によって製造できる。すなわち、必要に応じて各種添加剤を配合したゴム組成物を、未加硫の段階でタイヤのアンダートレッドの形状に合わせて押し出し加工し、タイヤ成型機上にて通常の方法にて成形し、他のタイヤ部材とともに貼り合わせ、未加硫タイヤを形成した後、加硫機中で加熱加圧してタイヤを製造できる。実施例に基づいて、本発明を具体的に説明するが、本発明はこれらのみに限定されるものではない。以下、製造例で使用した各種薬品について、まとめて説明する。なお、薬品は必要に応じて定法に従い精製を行った。天然ゴムラテックス:MuhibbahLateks社から入手したフィールドラテックス界面活性剤:花王株製のEmal-E27Cポリオキシエチレンラウリルエーテル硫酸ナトリウムNaOH:和光純薬工業株製のNaOHケン化天然ゴムの作製製造例1天然ゴムラテックスの固形分濃度DRCを30w/vに調整した後、天然ゴムラテックス1000gwet状態に対し、10Emal-E27C水溶液25gと40NaOH水溶液50gを加え、室温で48時間ケン化反応を行い、ケン化天然ゴムラテックスを得た。このラテックスに水を添加してDRC15w/vとなるまで希釈した後、ゆっくり撹拌しながらギ酸を添加しpHを4.0に調整し、凝集させた。凝集したゴムを粉砕し、それを1炭酸ナトリウム水溶液に室温で5時間浸漬した後に引き上げ、水1000mlで洗浄を繰り返し、その後90°Cで4時間乾燥して固形ゴムケン化天然ゴムAを得た。製造例240NaOH水溶液の添加量を25gに変更した以外は製造例1と同様に、固形ゴムケン化天然ゴムBを得た。製造例1~2により得られた固形ゴムケン化天然ゴムA、B及びTSRについて以下に示す方法により、窒素含有量、リン含有量、ゲル含有率を測定した。結果を表1に示す。窒素含有量の測定窒素含有量は、CHNCORDERMT-5ヤナコ分析工業社製を用いて測定した。測定には、まずアンチピリンを標準物質として、窒素含有量を求めるための検量線を作製した。次いで、試料約10mgを秤量し、3回の測定結果から平均値を求めて、試料の窒素含有量とした。リン含有量の測定ICP発光分析装置ICPS-8100、株島津製作所製を使用して、試料のリン含有量を求めた。また、リンの31P-NMR測定は、NMR分析装置400MHz、AV400M、日本ブルカー社製を使用し、80リン酸水溶液のP原子の測定ピークを基準点0ppmとして、クロロホルムにより生ゴムより抽出した成分を精製し、CDCl3に溶解して測定した。ゲル含有率の測定1mm×1mmに切断した生ゴムのサンプル70.00mgを計り取り、これに35mLのトルエンを加え1週間冷暗所に静置した。次いで、遠心分離に付してトルエンに不溶のゲル分を沈殿させ上澄みの可溶分を除去し、ゲル分のみをメタノールで固めた後、乾燥し質量を測定した。次の式によりゲル含有率を求めた。ゲル含有率質量=[乾燥後の質量mg/最初のサンプル質量mg]×100表1に示すように、ケン化天然ゴムA、Bは、TSRに比べて、窒素含有量、リン含有量、ゲル含有率が低減していた。また、31P-NMR測定において、ケン化天然ゴムA、Bは、-3ppm~1ppmにリン脂質によるピークが存在しなかった。以下、実施例及び比較例で使用した各種薬品について、まとめて説明する。ケン化天然ゴムA:製造例1ケン化天然ゴムB:製造例2天然ゴム:TSR20カーボンブラック:三菱化学株製のダイアブラックLHN326N2SA:84m2/g、DBP給油量:74ml/100gシリカ:ローディアジャパン株製シリカ115GrN2SA:110m2/gシランカップリング剤:デグッサ社製Si266ビス3-トリエトキシシリルプロピルジスルフィドオイル:出光興産株製のダイアナプロセスNH-70Sフェノール系樹脂:SchenectadyInternational社製のSP1068上記式Iで表される非反応性アルキルフェノール樹脂:m=1~10の整数、R1=オクチル基老化防止剤:バイエル社製のブルカノックス40206PPDステアリン酸:日油株製の椿酸化亜鉛:三井金属鉱業株製の酸化亜鉛3号20オイル処理不溶性硫黄:四国化成工業株製の不溶性硫黄ミュークロンOT-2020オイル処理加硫促進剤1:大内新興化学工業株製のノクセラーNSN-tert-ブチル-2-ベンゾチアゾリルスルフェンアミド加硫促進剤2:大内新興化学工業株製のノクセラーDM-Pジ-2-ベンゾチアゾリルジスルフィド実施例及び比較例表2~3に示す配合処方にしたがい、1.7Lバンバリーミキサーを用いて、硫黄及び加硫促進剤以外の材料を混練りし、混練り物を得た。次に、得られた混練り物に硫黄及び加硫促進剤を添加し、オープンロールを用いて練り込み、未加硫ゴム組成物を得た。得られた未加硫ゴム組成物を170°Cで15分間加硫することにより、加硫ゴム組成物を得た。なお、比較例1~2では、天然ゴムTSR100質量部に対してしゃっ解剤を0.4質量部添加し、あらかじめ素練りしたものを使用した。一方、実施例1~8では素練りを行わなかった。得られた未加硫ゴム組成物、加硫ゴム組成物加硫物について下記の評価を行った。結果を表2~3に示す。加工性未加硫ゴム組成物について、JISK6300に準拠したムーニー粘度の測定方法に従い、130°Cで測定し、下記計算式により指数表示したムーニー粘度指数。指数が大きいほどムーニー粘度が低く、加工性に優れることを示す。ムーニー粘度指数=比較例1又は2のML14/各配合のML14×100低発熱性粘弾性スペクトロメーターVES株岩本製作所製を用いて、温度70°C、初期歪み10、動歪み2、周波数10Hzの条件下で各配合加硫物の損失正接tanδを測定し、下記計算式により指数表示した低発熱性指数。指数が小さいほど低燃費性に優れることを示す。低発熱性指数=各配合のtanδ/比較例1又は2のtanδ×100破断伸び加硫ゴム組成物を80°Cのオーブンで7日間熱劣化させ、これを劣化品とした。劣化品をJISK6251に準じて引張試験を行い、破断伸びを測定した。測定結果を、比較例1、2を100とした指数で示した。指数が大きいほど破断伸びに優れ、破壊性能が優れることを示す。表2~3が示す通り、カーボンブラック配合、シリカ配合のいずれにおいても、リン含有量200ppm以下の改質天然ゴムケン化天然ゴムA、Bを用いた実施例では、加工性、低燃費性、劣化後の破断伸びがバランスよく改善された。また、改質天然ゴムとともに天然ゴムを配合した場合には、天然ゴムの素練りを行わなくともゴム組成物を良好に調製できた実施例1、3、5、7。"